СПОСОБ ПОЛУЧЕНИЯ ОСАЖДЕННЫХ ДИОКСИДОВ КРЕМНИЯ

1. Способ получения осажденного диоксида кремния определенного типа, который включает реакцию силиката по меньшей мере с одной кислотой, в результате которой получают суспензию осажденного диоксида кремния, с последующим разделением и высушиванием данной суспензии, при этом
- осаждение проводят следующим образом:
2
(i) образуют исходное сырье, содержащее по меньшей мере часть общего количества силиката, вовлеченного в реакцию, и электролит, при этом концентрация силиката (в пересчете на SiO) в указанном исходном сырье составляет от 50 до 70 г/л,
(ii) добавляют кислоту в указанное сырье до получения значения pH реакционной среды от 7 до 8,5,
(iii) в реакционную среду одновременно добавляют кислоту и, при необходимости, оставшееся количество силиката,
(iv) добавляют кислоту в реакционную среду, в частности, до получения значения pH реакционной среды от 4 до 6,
- разделение включает фильтрацию и промывку с применением фильтра, оснащенного уплотняющими средствами,
- суспензию, предпочтительно имеющую содержание сухого вещества не более 22 масс.%, высушивают распылением,
причем в способе, по меньшей мере на этапе (iii), применяемая кислота представляет собой концентрированную кислоту, предпочтительно выбранную из группы, образованной серной кислотой с концентрацией по меньшей мере 80 масс.% и, в частности, по меньшей мере 90 масс.%, уксусной кислотой или муравьиной кислотой с концентрацией по меньшей мере 90 масс.%,
азотной кислотой с концентрацией по меньшей мере 60 масс.%, фосфорной кислотой с концентрацией по меньшей мере 75 масс.% и соляной кислотой с концентрацией по меньшей мере 30 масс.%.
2. Способ получения осажденного диоксида кремния по п. 1 определенного типа, который включает реакцию силиката по меньшей мере с одной кислотой, в результате которой получают суспензию осажденного диоксида кремния, с последующим разделением и высушиванием данной суспензии, при этом
- осаждение проводят следующим образом:
2
(i) образуют исходное сырье, содержащее по меньшей мере силикат и электролит, при этом концентрация силиката (в пересчете на SiO) в указанном исходном сырье составляет от 50 до 70 г/л,
(ii) добавляют кислоту в указанное сырье до получения значения pH реакционной среды от 7 до 8,5,
(iii) в реакционную среду одновременно добавляют кислоту и силикат,
(iv) добавляют в реакционную среду кислоту, в частности, до получения значения pH реакционной среды от 4 до 6,
- разделение включает фильтрацию и промывку с применением фильтра, оснащенного уплотняющими средствами,
- суспензию, предпочтительно имеющую содержание сухого вещества не более 22 масс.%, высушивают распылением,
причем в способе, по меньшей мере на этапе (iii), применяемая кислота представляет собой концентрированную кислоту, предпочтительно выбранную из группы, состоящей из серной кислоты с концентрацией по меньшей мере 80 масс.% и, в частности, по меньшей мере 90 масс.%, уксусной кислоты или
муравьиной кислоты с концентрацией по меньшей мере 90 масс.%, азотной кислоты с концентрацией по меньшей мере 60 масс.%, фосфорной кислоты с концентрацией по меньшей мере 75 масс.% и соляной кислоты с концентрацией по меньшей мере 30 масс.%.
3. Способ по любому из пп. 1 или 2, отличающийся тем, что кислота, применяемая на этапах (iii) и (iv), представляет собой концентрированную кислоту, предпочтительно выбранную из группы, образованной серной кислотой с концентрацией по меньшей мере 80 масс.% и, в частности, по меньшей мере 90 масс.%, уксусной кислотой или муравьиной кислотой с концентрацией по меньшей мере 90 масс.%, азотной кислотой с концентрацией по меньшей мере 60 масс.%, фосфорной кислотой с концентрацией по меньшей мере 75 масс.% и соляной кислотой с концентрацией по меньшей мере 30 масс.%.
4. Способ по одному из пп. 1-3, отличающийся тем, что в части этапа (ii) применяемая кислота представляет собой концентрированную кислоту, предпочтительно выбранную из группы, состоящей из серной кислоты с концентрацией по меньшей мере 80 масс.%, в частности по меньшей мере 90 масс.%, уксусной кислоты или муравьиной кислоты с концентрацией по меньшей мере 90 масс.%, азотной кислоты с концентрацией по меньшей мере 60 масс.%, фосфорной кислоты с концентрацией по меньшей мере 75 масс.% и соляной кислоты с концентрацией по меньшей мере 30 масс.%.
5. Способ по п. 4, отличающийся тем, что на этапе (ii) кислота, применяемая после достижения температуры застывания в реакционной среде, представляет собой концентрированную кислоту, предпочтительно выбранную из группы, состоящей из серной кислоты
с концентрацией по меньшей мере 80 масс.% и, в частности, по меньшей мере 90 масс.%, уксусной кислоты или муравьиной кислоты с концентрацией по меньшей мере 90 масс.%, азотной кислоты с концентрацией по меньшей мере 60 масс.%, фосфорной кислоты с концентрацией по меньшей мере 75 масс.% и соляной кислоты с концентрацией по меньшей мере 30 масс.%.
6. Способ по п. 4, отличающийся тем, что на этапе (ii) кислота, применяемая через x минут, отсчитанных от начала указанного этапа, причем x составляет от 15 до 25, представляет собой концентрированную кислоту, предпочтительно выбранную из группы, состоящей из серной кислоты с концентрацией по меньшей мере 80 масс.% и, в частности, по меньшей мере 90 масс.%, уксусной кислоты или муравьиной кислоты с концентрацией по меньшей мере 90 масс.%, азотной кислоты с концентрацией по меньшей мере 60 масс.%, фосфорной кислоты с концентрацией по меньшей мере 75 масс.% и соляной кислоты с концентрацией по меньшей мере 30 масс.%.
7. Способ по п. 3, отличающийся тем, что кислота, применяемая на этапе (ii), представляет собой концентрированную кислоту, предпочтительно выбранную из группы, состоящей из серной кислоты с концентрацией по меньшей мере 80 масс.% и, в частности, по меньшей мере 90 масс.%, уксусной кислоты или муравьиной кислоты с концентрацией по меньшей мере 90 масс.%, азотной кислоты с концентрацией по меньшей мере 60 масс.%, фосфорной кислоты с концентрацией по меньшей мере 75 масс.% и соляной кислоты с концентрацией по меньшей мере 30 масс.%.
8. Способ по одному из пп. 1, 2, 5, 6 или 7, отличающийся тем, что указанная концентрированная кислота представляет собой
серную кислоту с концентрацией по меньшей мере 80 масс.% и предпочтительно по меньшей мере 90 масс.%.
9. Способ по одному из пп. 1, 2, 5, 6 или 7, отличающийся тем, что указанная концентрированная кислота представляет собой серную кислоту с концентрацией от 90% до 98 масс.%.
2
10. Способ по одному из пп. 1, 2, 5, 6 или 7, отличающийся тем, что указанная концентрация силиката (в пересчете на SiO) в указанном исходном сырье составляет от 50 до 65 г/л.
11. Способ по одному из пп. 1, 2, 5, 6 или 7, отличающийся тем, что указанный электролит представляет собой сульфат натрия, причем его концентрация в исходном сырье составляет от 12 до 20 г/л.
12. Способ по одному из пп. 1, 2, 5, 6 или 7, отличающийся тем, что указанное высушивание проводят с применением распылительной форсунки.
13. Способ по одному из пп. 1, 2, 5, 6 или 7, отличающийся тем, что разделение включает фильтрацию, промывку и затем уплотнение с применением фильтр-пресса.
14. Способ по одному из пп. 1, 2, 5, 6 или 7, отличающийся тем, что высушенный продукт затем измельчают, а затем необязательно агломерируют.
15. Способ по одному из пп. 1, 2, 5, 6 или 7, отличающийся тем, что высушенный продукт затем агломерируют.